-1- 2034689 la présente invention concerne un élément de type perfectionné dont la capacité électrique varie en fonction de son humidité et utilisable comme hygromètre indicateur et (ou) comme élément capteur dans un système de régulation de l'humidité. 5 les éléments sensibles à l'humidité du type condensateur électrique réagissent aux variations de la teneur en humidité de l'air ambiant du fait que leur capacité varie en fonction de l'humidité ambiante, le brevet des E.U.A. n° 3.350.941 décrit un élément hygrométrique formant condensateur 10 et qui comprend une âme non métallique et non.hygroseopique à forte résistivité et faible constante diélectrique. Une fine pellicule, ou une couche mince, d'un diélectrique très hygros-copique est collée, ou déposée, sur chacune des faces de cette âme, puis une couche poreuse de matière conductrice de l'élee-15 tricité, noir de carbone par exemple, est appliquée sur la surface supérieure de chaeune des pellicules ou eouches hygrosco-piques. la nature poreuse de ees couches conductrices permet à la vapeur d'eau de pénétrer et de se diffuser dans les couches hygroscopiques de l'élément. Bans un élément conforme à celui 20 décrit dans le brevet précité, les variations de l'humidité relative ambiante se traduisent par des variations de capacité de l'élément, lesquelles peuvent être transformées en un signal qui indique l'humidité relative du moment ou actionne un système de régulation de cette humidité. 25 la présente invention a pour objet un perfectionnement de l'élément hygrométrique à capacité variable décrit dans le brevet des E.TJ.A. précité, l'élément qui fait l'objet de la présente invention comprend une âme en matière diélectrique et hydroseopique, et deux couches formant électrodes 30 intinmement et respectivement liées à l'une et l'autre des faces de l'âme. Chacune de ces couches formant électrode est constituée par une matière diélectrique, perméable à l'humidité et contenant en dispersion des particules d'une matière conductrice, de carbone graphitique par exemple. 35 l'élément est maintenu dans l'ouverture centrale d'une monture qui comprend deux bagues conductrices de l'électricité respectivement en contact avec l'une et l'au- 70 07361 -2- 2034689 20 tre couche formant les électrodes de l'élément et pouvant être incorporées dans un circuit électrique, l'une, au moins, de ces électrodes est exposée sur toute sa surface à l'action de l'atmosphère dont on se propose de mesurer l'humidité,, 5 les variations de l'humidité de l'élé ment hygrométrique de l'invention se traduisent pat des variations correspondantes de sa capacité, lesquelles peuvent être transformées en un signal qui indique directement l'humidité relative mesurée ou qui actionne un système de régulation de l'humidité. l'élément hygrométrique de l'invention est d'une fabrication relativement simple et peu coûteuse. Du fait que lesdites particules conductrices de l'électricité sont incorporées aux couches ex-térieures de l'élément, ces couches, qui en forment les électrodes, sont plus stables puisque ees particules ne peuvent pas être accidentellement déplacées sur l'élément ni détachées de celui-ci. Un autre avantage de l'élément de l'invention consiste en ce que sa résistance électrique est relativement faible et reproductible d'un élément à l'autre. l'élément de l'invention constitue pratiquement une capacité électrique pure, ce qui réduit notablement les dissipations d'énergie constatées dans les éléments hygrométriques capacitifs de conception antérieure. I'é«-lément de l'invention donne rapidement et avec précision une indication de l'humidité relative dans l'intervalle 5-95% et n'est pas endommagé lorsqu'il est exposé à des humidités très fortes» la description qui va suivre, et le dessin annexé donné surtout à titre d'exemple non limitatif, feront mieux comprendre comment la présente invention peut être réalisée. Sur les dessins annexés, qui représentent les modes de réalisation de l'invention actuellement préférés : - la figure 1 est une vue en plan d'un élément hygrométrique à capacité variable conforme à 1 ' invention; 25 30 35 70 07361 -3- 2034689 - la figure 2 est une coupe faite suivant le plan 2-2 de la figure 1; - la figure 3 représente schématique-ment la façon dont l'élément de l'invention peut être incorpo- 5 ré au circuit électrique d'un système indicateur de l'humidi-té; - la figure 4 est une vue semblable à celle de la figure 2 mais représentant un autre mode de réalisation de 1*invention; 10 - la figure 5 est une vue partielle et dessinée à plus grande échelle montrant un mode de réalisation de l'invention dans lequel l'élément hygrométrique porte en surface des couches hydrolysées; - la figure 6 est une vue en plan il-15 lustrant un procédé de fabrication de l'élément de l'invention. lies figures 1 et 2 du dessin annexé représentent un élément hygrométrique 1 maintenu dans une monture 2 annulaire et électriquement isolante. Ainsi qu'on le voit sur la figure 2, cette monture 2 comprend deux bagues inté-20 rieures 3, conductrices de l'électricité, en cuivre ou en matière similaire, qui sont en contact électrique avec l'élément 1, et des conducteurs 4 qui traversent la monture 2 et sont respectivement connectés sur l'une et l'autre des bagues conductrices 3. Selon l'invention, l'élément 1 comprend 25 une Ime plate 5 constituée par un diélectrique hygroscopique et des eouches-électrodes 6 formant armatures de condensateurs qui sont intimement et respectivement liées sur toute leur surface à l'une et l'autre face de l'âme 5. Chacune de ces couches électrodes est constituée par une matière 7, diélectrique, per-30 méable à l'humidité et renfeimant en dispersion une pluralité de particules conductrices 8 mutuellement interconnectées. L'âme 5 et la matière 7 qui constitué les électrodes de l'élément doivent être capables d'absorber en humidité au moins 1% de leur poids à sec après exposition d'une demi-heure et à 21° C à ^ l'action dfune humidité relative de 95%, ce poids à sèc étant mesuré à 21° 0 et sous une humidité relative inférieure à 5%. De plus, l'âme 5 et la matière 7 doivent avoir une constante diélectrique inférieure à 10 et, de 70 07361 -4- 2034689 préférenoe, eemprise entre 1,1 et 8 aux humidités rélatires égalas ou inférieures à 5%, et, soua une humidité relative de 80%, une constante diélectrique au moins égale à celle qu'elles «ît à sec multipliée par 1,25, 5 S'autre part, l'ine 5 et la matière 7 doivent avoir une forte résistirité supérieure à 2,8 x loin.*, Sans la plupart des «as, la sensibilité à l'humidité de la matière 7 qui constitue las oouohes-éleetro-des 6 est la mâme que eelle de la matière oanatitatire de 1* ftae 10 5, mais, dans certains eas, eette matière 7 peut être plua aem-sil»le ou moins aenaible à l'humidité que la matière eonati— tutire de l'ôue de l'élément. Plua précisément, la matière constitutive de l'fcae 5 et la matière 7 toi constitue lea couokes-éleatrodea 6 peurent être des matièrea telles que las esters de *5 cellulose dans lesquels les aoidea d'estérifioatien portent au maximum 20, et de préférence au maximum 6, atomes de earfceme, tels par exemple que l'acétate, 1 'acéte-fcutyrato, l'aeéte-pre-pionate, 1 ' ac é t e-valérate et le auccinate deeelluleseï la eel-* luloae, l'éthylcellulese et la méthyleelluloao; la gélatime, 20 l'aloool polyrinylique; les polyaerylamidesj 1'acide pelyaory-lique; une kératine; un eellagème; l'amidon et aea dérivée; «me protéine régénérée, oaséine oa sélne par exemple; et Isa polymères synthétiques tels que la pyrelidene pelyvinylique et le nylon. 25 En variante, l'imo 5 et la matière 7 qui oonatitue lea oouehea-éleetrodes 6 peuvent ttre tes matières à liaiaons tranareraalea tellea que oellea déoritea dama le lirerot deâ I.U.A. m* 3,461*723. Plus précisément, eette matière à liaisons tranareraalea est obtenue par la réaction. d'un eem-39 poaé comportant dea chaînes de glucosides, d'une matière cellulosique par exemple, arec un monomère eu un polymère partial atabiliaants. le composé oontonant des glucosides peut être la cellulose ou un ester de cellulose dont l'acide d'estérif ioatien. perte au plua 20, et de préférenoe au plus 6, atomes de aarfeome. 55 le nitrate, le triacétate, le butyrate, le propienate, le auooinate et le phtalate de cellulose et leurs similaires sont des exemples de tels eomposés* lies esters mixtes de eellulese, les éthers de eellulese dans lesquels l'aloool d1étherif ieatiaa eontient au plus 8 atomes de oarbone, tels tue l'éthyl, le BAD ORIGINAL 70 07361 -5- 2034689 méthyl, l'hydroxypropylméthyl, et 1'hydroxybutyméthyl cellulose peuvent aussi être utilisés, le monomère ou le polymère partiel de stabilisation peuvent être l'urée-formaldéhyde, le phénol-for-maldéhyde, la mélamine-formaldéhyde, la triazine-formaldéhyde, 5 l'hexaméthoxyméthylmélamine, le glyoxal, l'hydroxyadipaldéhyde-2, et levas similaires. les particules S peuvent être en toute matière conductrice de l'électricité, carbone, zinc, aluminium et similaire par exemple, mais, de préférence, sont des particules 10 de carbone graphitique, le carbone graphitique est une forme particulière du carbone dont la surface de contact est très importante et constante, la graphitisation des particules de carbone s'effectue par chauffage en l'absence d'air à une température supérieure à 2.700° C et se situant en général entre 2.700 et 15 5.000° C. Au cours'de eette graphitisation, la grosseur des cristaux augmente et la surface moyenne des couches séparatrices diminue. Dans la plupart des cas, les particules de earbone conservent leur structure cristalline non ordonnée dans laquelle l'orientation des plans dans les couches par rapport à la noimale 20 à la couche est aléatoire, la structure cristaLlinë du carbone graphitique se différencie par conséquent de la structure cristalline du graphite dans laquelle les plans sont orientés mutuellement dans les couches suivant des directions spécifiques autour de la noimale à la couche considérée. 25 le earbone graphitique est hydrofuge, c'est-à-dire qu'il adsorbe et (ou)absorbe moins de 4$, et de préférence qu'il adsorbe moins de 1$, de son poids d'eau lorsque température de 26°C, l'humidité relative ambiante passe de 0 à 90JÉ. le carbone graphitique peut être présent dans les électrodes 30 en'quantités pouvant atteindre les 75$, et en général comprises entre les 25 et les 75$, du poids des couches-électrodes 6. l'épaisseur de l'âme doit être proportionnée à celle des couches-électrodes. En général, l'épaisseur de l'âme 5 est inférieure à 0,05 mu, et chacune des couches 35 électrodes 6 doit avoir une, épaisseur au moins égale aux 5%, et de préférence comprise entre les 10 et les 40?&, de l'épaisseur totale de l'âme et de ces couches, selon la sensibilité, le temps de réponse et la résistance que l'on désire donner à l'élé- 70 07361 -6- 2034609 TTiCillt » l'&me 5 et les couches-électrodes 6 sont liées les unes aux autres sur toute leur surface, et divers procédés peuvent être utilisés pour obtenir cette liaison. Par exemple, les couches-électrodes 6 peuvent être formées en appli-5 quant sur l'âme 5 une couche d'une solution dans un soldant d'une matière 7 dans laquelle des particules 8 sont en dispersion, puis en évaporant ledit solvant, ou bien les couches-électrodes 6 peuvent être collées sur l'âme 5 au moyen d'un adhésif auxiliaire . 10 Ainsi qu'on le voit sur la figure 2, l'une des couches-électrodes 6 est entièrement exposée à l'action de l'atmosphère environnante dont on se propose de mesurer l'humidité et n'est pas positivement rattachée à la monture de l'élément. Celle de ces électrodes dont la périphérie est ad-15 J.acente avec l'ouverture centrale de l'élément est reliée électriquement à l'une des bagues conductrices 2 de la monture par un apport 9 de natière conductrice de l'électricité, de peinture à l'argent par exemple. La couche-éleetrode 6 portée par l'autre face de l'âme 5 s'étend sur toute la surface de eette 20 âme et est prise avec celle-ci entre les deux sections 10 de la monture 2. Un apport 11 de matière conductrice de l'éléetri-cité, de peinture à l'argent par exemple, peut parfaire le contact électrique entre cette couche-électrode et l'autre bague 3 de la monture. 25 Les deux sections 10 de la monture peu vent être soit maintenues enserrées par des agrafes ou autres dispositifs d'attache, soit être collées à l'âme et à l'une des couches-électrodes 6 à l'aide d'un adhésif, ou bien, en variante et si ces sections sont faites en une matière soluble dans 30 les solvants, un solvant peut être appliqué sur la périphérie de chacune de ces sections et sur le bord périphérique de l'âme et de la couche-électrode 6 de façon à dissoudre une partie de ces surfaces, urne liaison positive entre ces diverses parties de l'élément étant obtenue ensuite à l'évaporation du solvant. 55 II est nécessaire qu'au moins des cou ches-électrodes 6 soit, ainsi qu'on le voit sur la figure 2, exposée sur toute sa surface à l'action de l'atmosphère en 70 07361 -7- 2034689 vironnante dent en se préposé de mesurer l'humidité, 81 les eouohes-éleetrodes 6 de 1*élément s'étendaient toutes deux et entièrement entre les sections non conductrices 10 de la monture et étaient en contact avec elles, la réponse de 1'élèsent 5 aux variations de l'humidité relative pourrait être lente du fait de la lenteur de la pénétration de l'humidité dans l'élément pris entre les deux sections non conductrices de la monture. Par conséquent, il est important que l'une, au moins, des couches-électrodes soit exposée sur toute sa surface à 10 l'action de l'atmosphère environnante* Sans l'élément représenté sur les figures 1 et 2, l'humidité de l'atmosphère traverse les eouches-éleetrodes 6 et est absorbée par l'Ame hygroseopique 5. Cette absorption d'humidité par l'ime modifie la capacité de l'élé-15 ment. Ii* élément décrit peut être incorporé dans un circuit, ou dans un pont, à courant alternatif ou dans um circuit de mesure d'un temps de charge, qui évalue la capacité de l'élément et la transforme .en un signal électrique dont 20 la valeur peut être lue sur un appareil indicateur ou qui peut ttre utilisé pour actionner un système de régulation de l'humidité. Sur le schéma de la figure 3, l'élément hygrométrique 1 est monté en parallèle sur un condensateur 12 compris dans l'une des branches d'un pont de Wien modifié, les bornes de sortie 25 de ce pont étant reliées par l'intermédiaire d'un amplificateur 13 à un appareil indicateur 14 gradué en v 4L ours de l'humidité relative. lia figure 4 représente un autre mode de réalisation de l'invention dans lequel les eouches-électredes 30 g sont toutes deux exposées sur toute leur surface à l'action de l'atmosphère environnante. Dans ce mode de réalisation, seule l*fime 5 est enserrée entre les sections 10 de la monture 2, et la périphérie de chacune des oouohes-électrodes est adjacente avec l'une des bagues conductrices 3* Gomme dans le premier mo-35 de de réalisation décrit, un apport 9 de matière conductrice de l'électricité, de peinture à l'argent par exemple, effectué à la jonction de chacune des couches-électrodes 6 et de la bague 3 associée établit une connexion électrique effective entre ces BAD ORIGINAL, 70 07361 -8- 2034689 parties de l'élément,, la sensibilité à l'humidité et la. rapidité de réponse de l'élément hygrométrique à capacité variable de l'invention peuvent être augmentées par une hydrolyse appro-5 priée de la surface extérieure de la couche de matière 7 qui forme chacune des électrodes 6, et dont le résultat est la formation des couches hydrolysées 15 visibles sur la figure 5. Si la matière 7 est un ester de cellulose, sa surface extérieure peut être hydrolysée par une régénération de la cellulose qui aug-10 mente la sensibilité à l'humidité et la rapidité de réponse de l'élément. L'ester de cellulose qui constitue la matière 7 peut être soumis à l'action soit d'un milieu alcalin, soit d'tui milieu acide, dont le résultat est une hydrolyse substantielle de tous les radicaux acides de la surface de la couche et la 15 fondation d'un film de cellulose régénérée qui confère à l'élément une sensibilité à l'humidité maximale. Cette hydrolyse peut s'effectuer par immersion de l'élément dans un bain alcalin ou dans un bain acide et en le maintenant dans ce bain pendant un temps suffisant pour provoquer i'ûydrolyse des groupes acides 20 sur la surface de la couche de matière 7. Les produits alcalins qui peuvent être utilisés pour effectuer cette hydrolyse sont des solutions aqueuses ou alcooliques de bases de métaux alcalins, hydroxydes de sodium, de potassium ou de lithium par exemple. En variante, les solutions alcooliques de bases orga-25 niques fortes, telles que la tétraméthyl guanidine, la trié-thylamine, l'hydroxyde benzyltriméthylique d'ammonium, peuvent aussi être utilisées pour effectuer cette hydrolyse» Les solutions alcalines chaudes sont à préférer du fait que leur réaction d'hydrolyse est plus rapide. 30 La durée du contact ou de l'immersion avec ou dans la solution alcaline choisie dépend de la nature des matières utilisées, de la température de la réaction et de la force de la solution. L'expérience a montré que les réactions d'hydrolyse les plus efficaces sont obtenues par immersion de l'élément dans une 35 solution à 40% d'hydroxyde de sodium maintenue à 110°C, la durée de cette immersion variant entre 1 et 4 minutes selon l'épaisseur que l'on désire donner à la pellicule hydrolysée. Après hydrolyse, l'élément est, de pré- BAD ORIGINAL 70 07361 -9- 2034689 férenee, rincé à lëau pour en éliminer par dilution tout résidu alealin. Des solutions d'acides minéraux, d'acide chlorhydrique ou d'acide sulfurique par exemple, peu-5 vent aussi être utilisées pour la formation des coucnes de surfaces hydrolysées 15. Mais, l'emploi de solutions alcalines est préférable du fait qu'elles permettent d'obtenir une hydrolyse plus rapide. le traitement d'hydrolyse décrit peut 10 aussi être utilisé pour augmenter la sensibilité à l'humidité d'autres matières 7 des eopolymères de carbonate de vinylène et d'acétate de vinyle par exemple. l'élément hygrométrique de l'invention constitue une capaeité pratiquement pure dont la valeur varie 15 de o,l à 2,0$ par pour-cent de variation de l'humidité relative dans l'intervalle de températures 4—93° 0. lie taux de variation de cette capacité est fonction des matières utilisées, et il est possible de réaliser des éléments ayant un taux de variation de leur capaeité inférieur à celui précité; dans ce cas, les 20 signaux plus faibles fournis par l'élément peuvent être amplifiés pour constituer le signal électrique désiré. les exemples ci-après illustrent des modes de préparation de l'élément hygrométrique de l'invention. EXEMPTE n° 1 - 25 " Il a été préparé une solution de formation des couches-électrodes par mélange des composants suivants : acéto-butyrate de cellulose (à 17$ de butyryle combiné) 7,5 g carbone graphitique 7,5 g bichlorure d'éthylène 130,0 g 30 II a été préparé d'autre part une so lution dans un solvant de la matière constitutive de l'.âme diélectrique par mélange des composants suivants : acéto-butyrate de cellulose (à 26% de butyryle combiné) 5,0 g bichlorure d'éthylène 95,0 g 35 Une pellicule de la solution de la ma tière constitutive des électrodes a été coulée sur une plaque de verre propre et régularisée à l'aide d'une racle réglable. Après évaporation du solvant, la surface de la couche-électrode obtenue a été polie au papier de verre. Une pellicule de la solu -J_0- 70 07361 2034689 tion de la matière constitutive de l'âme a été ensuite coulée sur cette première couche-électrode et régularisée à l'aide dïune râcle réglable, puis le solvant de cette couche d'âme a été évaporé « 5 Une bande de mylar, portant sur l'une de ses faces un adhésif au silicone et percée de trous régulièrement espacés, a été ensuite placée sur la couche d'âme diélectrique portée par la plaque de verre, les trous percés dans la bande définissant les périphéries des deuxièmes eouches-élee-XO trodes coulées à l'opération suivante. Une pellicule de la solution de la matière constitutive des électrodes a été ensuite coulée sur la bande de mylar et a ainsi pénétré dans les trous de cette bande, La bande de mylar a été ensuite déta-15 chée de la pellicule stratifiée obtenue immédiatement après coulée de la solution formant la deuxième électrode de chaque élément» Le solvant de cette solution a été ensuite évaporé. L'aspect des trois pellicules superposées sur la plaque de verre après enlèvement de la bande de mylar est représenté sur la 20 figure 6„ Les trois pellicules superposées ont été ensuite découpées suivant les pointillés de la figure 6, ce qui a donné une série de membranes hygroscopiques à trois épaisseurs. 25 Chacune de ces membranes a été ensuite prise entre les sections 10 d'une monture isolante 2, soit à l'aide d'attaches mécaniques, soit par collage à l'aide d'un solvant, puis une peinture à l'argent a été appliquée sur les joints des bagues en cuivre 3 et des couches-électrodes 6. 30 "FITRIVIPLE n° 2 - Une solution de la matière constitutive de l'âme diélectrique et susceptible de former des liaisons transversales, a été préparée par mélange des composants suivants : acéto-butyrate de cellulose (à 26% de butyryle combiné) 6,20 g 35 monomère urée-formaldéhyde 1,55 g alcool n-butylique 0,65 g alcool éthylique 0,53 g acide p-toluènesulfonique 0,15 g 70 07361 -ii- 2034689 triéthylamine 1,60 g ■bichlorure d'éthylène 89,32 g Une solution de la matière constitutive des électrodes a été préparée par mélange des composants 5 suivants : acéto-butyrate de cellulose (à 17% de butyryle combiné) 7*50 g carbone graphitique , 6,00 g bichlorure d'éthylène 130,00 g Une pellicule de la solution de ma-X0 tière constitutive des électrodes a été coulée sur une plaque de verre propre et régularisée à l'aide d'une racle réglable. Après évaporaMon du solvant, la solution de matière constitutive de l'âme diélectrique a été coulée sous forme d'une pellicule sur la première couche-électrode sèche, les solvants 15 de la deuxième pellicule ont été ensuite laissés s'évaporer, et des liaisons transversales ont été créées dans eette deuxième pellicule par un chauffage de 15 minutes à 177® 0 de la plaque de verre» Après refroidissement3 une deuxième cou-20 che de la matière diélectrique de l'âme a été coulée sous forme d'une pellicule sur la première dans laquelle avaient été formées lesdite» liaisons transversales. Après évaporation du solvant, une ris -mylar portant une série de trous et similaire à celle de 1 a été placée sur la deuxième couche 25 d'âme diélectrique et ue comportant pas de liaisons transversales. Une couche-électrode a été ensuite coulée sous forme d'une pellicule sur la bande de mylar et a pénétré dans ses trous. Cette bande a été ensuite enlevée immédiatement et a laissé en ..lace les parties de la pellicule de la solution 30 formant la deuxième électrode qui avaient pénétré dans ses trous. le stratifié ainsi préparé a été ensuite chauffé à 177° C pendant 15 minutes de façon à provoquer la formation de liaisons transversales dans la deuxième couche de l'âme. Cette construction en deux couches de l'âme de l'élé-35 ment avait pour but d'empêcher la migration des particules de carbone au travers de l'âme. Des membranes ont été ensuite découpées le long des pointillés de la figure 6 comme à l'exemple 1« les membranes stratifiées, qui avaient BAD ORIGINA&7 70 07361 -12- 2034689 été détachées de la plaque de verre par ruissellement d'eau froide, ont été ensuite hydrolysées par une immersion d'une minute dans une solution aqueuse à 40% d'hydroxyde de sodium maintenue à 110° Ca Après cette hydrolyse, les membranes ont été rincées à l'eau et séehées. Chacune d'elles a été ensuite prise entre les deux sections 10 d'une monture isolante 2 et une couche de peinture à l'argent a été appliquée à la jonction des bagues cuivre 3 de ces montures et de chaque couehe-élec-trode 6 de chaque élément» lia capacité moyenne des éléments ainsi obtenus était de 1,0 m jttî à 27° C et pour une humidité relative de 5%. Une augmentation de'l'humidité relative qui l'a portée à 95% a provoqué une augmentation à peu près linéaire de la capacité au taux de 0,006 m yuF par pour-cent d1 humidité relative. Bien entendu, la présente invention n'est pas limitée aux modes de réalisation décrits, mais s'étçnà à toutes les variantes conformes à son esprit. ÊAD OR|G/WAt 70 07361 -13- 2034689 BEYEIPICAIIOfg 1°) - Elément synthétique,, à capacité "variable selon l'humidité, caractérisé en ce qu'il comprend une âme plate en matière diélectrique et sensible à l'humidité; une couche extérieure diélectrique liée à chacune des faces de 5 l'âme et poreuse pour permettre à la vapeur d'eau de traverser par diffusion; et une pluralité de particules conductrices de l'électricité, interconnectées et uniformément distribuées dans chacune desdites couches extérieures; les particules conductrices de 1' .électricité de chacune de ces eouehes pouvant être 10 incorporées dans un circuit électrique, et la vapeur d'eau contenue dans l'atmosphère ambiante traversant ees couches et étant absarbée par l'âme de l'élément, ce qui a pour résultat de faire varier la capacité électrique de cet élément* 2°) - Elément sensible à l'humidité 15 selon la revendication 1, caractérisé en ee que l'âme' est capable d'absorber au moins 1% de son poids sec sous forme d'humidité lorsqu'elle est exposée pendant 30 minutes et à 21° C à l'action d'une atmosphère à 95% d'humidité relative. 3°) - Elément sensible à l'humidité 20 selon la revendication 1, caractérisé en ce que lesdites particules conductrices de l'électricité sont des particules de earbone graphitique." 4°) - Elément sensible à l'humidité selon la revendication 1, caractérisé en ce que la matière cons-25 titutive de l'âme et eelle constitutive des eouehes extérieures sont des matières organiques. 5°) - Elément sensible,à l'humidité selon la revendication 4, caractérisé en ce que la matière constitutive de l'âme et eelle constitutive des couches extérieures 30 sont des esters de cellulose. 6°) - Elément sensible à l'humidité selon la revendication 1, caractérisé en ce que la capaeité varie de 0,1 à 2,0% par pour-cent de variation de l'humidité relative ambiante dans l'intervalle de températures 4-93° 0» 35 7°) - Elément sensible à l'humidité selon la revendication 1, caractérisé en ce que la matière cons 70 07361 -14- 2034689 titutive de l'une, au moins, des coucb.es extérieures est un ester de cellulose, et dans lequel une pellicule de cellulose hydrolysée a été formée sur la surface extérieure de ladite couche extérieure » 5 8°) - Dispositif sensible à l'humidité, caractérisé en ce qu'il comprend une monture isolante de l'électricité percée d'une ouverture; un élément synthétique sensible à l'humidité et à capacité variable s'étendant transversalement dans eette ouverture, cet élément comprenant une âme plate en matière diélectrique et d'une sensibilité à l'humidité relativement élevée, et une couche-électrode liée à chacune des faces de son âme, chacune de ces couches-électrodes étant constituée par une matière diélectrique peiméable à l'humidité et renfermant en dispersion une pluralité de particules conductrices de l'élec-triaité mutuellement interconnectées, une première de ces couches électrodes ne s'étendant qu'à l'intérieur de l'ouverture d'une monture; des dispositifs permettant d'incorporer lesdites couches électrodes dans un circuit électrique. 9°) - Dispositif selon la revendication 8, caractérisé en ce que ladite monture est de forme générale annulaire et est munie d'une ouverture centrale. 10°) - Dispositif selon la revendication 9, caractérisé en ce que la périphérie de ladite première couche-électrode est adjacente avec la surface intérieure de la monture annulaire. 11°) - Dispositif selon la revendication 9, caractérisé en ce qu'il comporte deux bagues conductrices de l'électricité placées contre la surface intérieure de ladite monture annulaire, des particules conductrices de l'électricité contenues dans chacune des couches-électrodes étant respectivement en connexion électrique avec l'une et l'autre de ces bagues. 12°) - Dispositif selon la revendication 11, caractérisé en ce qu'une couche d'une matière conductrice de l'électricité établit une connexion électrique entre chaque bague de la monture et les particules de chacune des couche s-élect rodes . 13°) - Dispositif selon la revendi- 20 25 30 35 70 07361 -15- 2034689 oation 8, caractérisé en ce que lesdites particules sont des particules de carbone graphitique capables d'adsorber et (ou) d*absorber au moins 4% de leur poids d'humidité à 26® C lorsque l'humidité relative ambiante passe de O à 90%. 14°) - Dispositif selon la revendication 8, caractérisé en ce que l'âme et la matière constitutive des eouches-éleetrodes ont une constante diélectrique comprise entre 1,1 et 10 et une résistivité élevée supérieure à 2,8 x 10^-A.m. 15°) - Dispositif selon la revendication 8, caractérisé en ce que l'âme est capable d'absorber au moins 1% de son poids sec sous fonae d'humidité lorsqu'elle est exposée pendant 30 minutes et à 21° C à une humidité relative ambiante de 85%.